(57)【特許請求の範囲】
【請求項１】
厚みの薄い第１の基板と第１の基板よりも厚みの厚い第２の基板とを接着剤を介して貼り合わせて製造される複合基板の製造方法において、第１の基板の上に接着剤を滴下し、接着剤が未硬化の状態でその上から第２の基板を載置して複合基板とする工程と、前記複合基板を加熱して接着剤を硬化させる工程とを少なくとも有しており、さらに、加熱後の複合基板における前記第２の基板側のみに室温よりも低い温度の気体を吹き付けて冷却する工程を有することを特徴とする複合基板の製造方法。
【請求項２】
前記気体は空気であることを特徴とする請求項１記載の複合基板の製造方法。
【請求項３】
前記第２の基板が機能性材料を貼り合わせた機能性を有する基板であり、前記第１の基板が薄膜被覆材であることを特徴とする請求項１または２記載の複合基板の製造方法。
【請求項４】
前記接着剤が電離放射線硬化性であり、電離放射線照射による硬化処理の後に、加熱による硬化処理をさらに行うことを特徴とする請求項１ないし３いずれか記載の複合基板の製造方法。
【発明の詳細な説明】
【０００１】
【発明の属する技術分野】
本発明は２枚の基板を接着剤を介して貼り合わせて作られる複合基板の製造方法に関し、より具体的には、種々の機能が付与された基板に接着剤を介して薄膜被覆材を貼り合わせて複合基板を製造するのに好適な製造方法に関する。
【０００２】
【従来の技術】
２枚の基板を接着剤を介して貼り合わせた複合基板は種々の分野で知られている。例えば、電子部品や光学部品においては、種々の機能を付与した基板（第２の基板）の表面に薄板ガラスなど（第１の基板）を薄膜被覆材として貼り合わせたものが用いられる。そのような部品においては、第１の基板である被覆に使用した薄板表面に高い平面性が要求される。
【０００３】
そのような複合基板の改良された製造方法として特開２０００−１６０１０７号公報には次のような製造方法が開示されている。すなちわ、回転塗布機に設置されているスピンナー上に平面性を高めた平坦面を持つ定盤を固定し、その上に、薄板ガラス板やフィルムなどである厚みの薄い第１の基板を置き、次に、該第１の基板の表面に液状の接着剤を滴下して、該接着剤が未硬化の状態でその上から第１の基板よりも厚みの厚い第２の基板５を載置する。その状態でスピンナー１を高速回転させて余剰の接着剤を遠心力により振り切りることにより、第１の基板と第２の基板とが平行度の高い状態で接着剤により積層された複合基板を得る。その複合基板を、接着剤が熱硬化性のものであれば、ヒーターまたは温風等で加熱し、接着剤が電離放射線硬化性のものであれば、電離放射線放射線（例えば、電子線や紫外線）を照射して、接着剤を硬化させることにより、表面の平面性が高い薄板（第１の基板）で被覆された複合基板が得られる。
【０００４】
【発明が解決しようとする課題】
本発明者らは、上記の製造方法を採用して多くの複合基板を製造してきているが、その過程において、接着剤を硬化させる目的で、第１の基板と第２の基板とが平行度の高い状態で接着剤により積層された複合基板を、オーブンなどにより１５０℃〜１６０℃程度に加熱した後、自然放熱により常温まで冷却した場合、わずかではあるが第１の基板側が凹となる変形が複合基板に生じがちであり、それにより第１の基板の平坦度がいくぶん低下する場合があることを経験した。第１の基板の平坦度がわずかでも低下することは、例えば、複合基板が、光学フィルムなどの機能性材料を貼り合せた機能性を有する第２の基板の上に薄板ガラス板やフィルムなどである薄膜被覆材である第１の基板を貼り合わせたような光学部品である場合には、製品性能を大きく左右するものであり、極力回避されなければならない。
【０００５】
接着剤として電離放射線硬化性のものを用いる場合には、電離放射線放射線の照射により接着剤が硬化するので、複合基板を加熱する必要はなく、所定の表面平坦性を維持した複合基板を得ることができる。しかし、電離放射線放射線の照射のみで接着剤を完全に硬化させることは時間的理由などから困難であり、さらに、光学的特性を向上させる目的からも、実際の製造工程においては、電離放射線放射線の照射の後、加熱処理を追加的に行うのが普通であり、この加熱処理の後、自然放熱により常温まで冷却した場合に、やはり第１の基板の平坦度が加熱前よりもいくぶん低下する現象が生じた。
【０００６】
本発明は上記の事情に鑑みてなされたものであり、厚みの薄い第１の基板と第１の基板よりも厚みの厚い第２の基板とを接着剤を介して貼り合わて複合基板を製造する際に、加熱処理の結果として生じやすい第１の基板側の表面平坦性の低下を解消することのできる、改良された複合基板の製造方法を提供することを目的とする。
【０００７】
【課題を解決するための手段】
上記の課題を解決するために、本発明者らは多くのテストを行った。その過程で、加熱後の複合基板に対して、室温よりやや低い温度の空気あるいは窒素ガスを厚みの厚い方の基板（第２の基板）に向けて吹き付けて、自然冷却による場合よりも短い時間で常温にまで温度降下させた場合に、前記した第１の基板側に生じる表面平坦性の低下程度を大きく低減できることを知見した。
【０００８】
前記したように、厚み（熱容量）の異なる２枚の基材を接着剤を介して貼り合わせた複合基板において、加熱した後、自然冷却（徐々に冷却）すると、厚みの薄い（熱容量の小さい）方の基板側が凹形状となる傾向がある。その理由は、接着剤層の収縮に対し、双方の基板の厚み（熱容量）に大きな差があることから、双方の収縮率に違いが生じることによると考えられる。そこで、厚みの厚い（熱容量の大きい）第２の基板側に冷却用の気体を吹き付けて急冷却することで、その収縮量が厚みの薄い（凹形状となっている）方の第１の基板の収縮量にほぼ一致するようになり、その結果、厚みの薄い基板側の加熱後の冷却による平坦度の低下が抑制されたものと考えられる。
【０００９】
本発明は上記の知見に基づいており、基本的に、厚みの薄い第１の基板と第１の基板よりも厚みの厚い第２の基板とを接着剤を介して貼り合わて製造される複合基板の製造方法において、第１の基板の上に接着剤を滴下し、接着剤が未硬化の状態でその上から第２の基板を載置して複合基板とする工程と、前記複合基板を加熱して接着剤を硬化させる工程とを少なくとも有しており、さらに、加熱後の複合基板における前記第２の基板側からの放熱量が第１の基板側からの放熱量よりも大きくなるように、第２の基板側に人為的な冷却を施す工程を有することを特徴とする。
【００１０】
本発明の製造方法によれば、薄い基板（第１の基板）側の歪みが軽減し表面の平坦度が低下しない複合基板が得られるという本来的な効果に加えて、自然冷却による場合に比べて短時間で所要の冷却を終了できるので、結果として複合基板の製造時間を短縮化できるという付加的な効果ももたらされる。
【００１１】
本発明の製造方法において、第２の基板側への人為的な冷却方法は、複合基板に急冷却による損傷が生じないことを前提に任意の方法であってよいが、作業の容易性の観点から、気体（好ましくは、空気や窒素のような不活性ガス）の吹き付けにより行うことは好ましい。
【００１２】
本発明の製造方法は、２枚の基板がその間に接着剤を介して積層されている任意の複合基板の製造方法に用いることができ、２枚の基板の種類などにも特に制限はない。例えば、第２の基板が光学フィルムなどの機能性材料を貼り合せた機能性を有する基板であり、第１の基板が薄板ガラス板やフィルムなどである薄膜被覆材である場合に、本発明の製造方法は特に有効であり、第１の基板の表面平坦度が高くかつ２枚の基板の平行度も高くされた複合基板を、容易に製造することができる。
用いる接着剤は、熱硬化性の接着剤であってもよく、電離放射線硬化性であってもよい。後者の場合には、電離放射線照射による硬化処理の後に、加熱による硬化処理がさらに行われる。
【００１３】
【発明の実施の形態】
以下、図面を参照しながら本発明を詳細に説明する。図１は本発明の製造方法を示すための要部の断面図である。この例において、装置としては、スピンナー１を備える回転塗布機を使用している。スピンナーは回転軸の一端に真空吸引のできるスピンナーを有していて、真空吸引により被塗布体を固定しておく。塗布液（接着剤）は別の加圧タンクに溜めておき、電磁弁の開閉時間の調整により一定量の塗料を吐出させて被塗布体上に滴下し、滴下後、回転軸を高速回転することにより、遠心力で滴下された塗料を被塗布体表面に拡げるもので、比較的小型の板状のものに塗布を行うのに適し、電子部品等の製造においてレジストの塗布等によく使用されているものである。
【００１４】
最初に、図１ａに示すように、スピンナー１上に定盤２を固定する。通常、この種のスピンナー１は、図示しない駆動装置と制御機構とにより、停止状態から１００００ｒｐｍ程度の高速回転までの間の任意の回転数で回転できるようにされている。定盤２の固定は、機械的に行うなど、真空吸引以外の手段で固定しても構わない。定盤２の表側の面、すなわち、スピンナー１で固定したのとは反対側の面は、平面性を高めた平坦面とされている。定盤２としては、好ましくは、平面度が０．５μｍ以下である石英ガラス製のものを使用する。このように平面性を高めることにより、次に説明する薄板３（本発明でいう、「第１の基板」に相当する）の密着工程で、定盤２と薄板３が隙間無しに接するので、真空吸引を続けるような操作を伴うことなく、定盤２と薄板３との密着が保たれる。
【００１５】
定盤２の大きさは接着剤の被塗布体である薄板３の大きさに匹敵するものである。ただし、定盤２は、薄板３よりもひと回り小さい方が、滴下された接着剤が、回転塗布機の回転により振り切られて飛び散り、薄板３の周囲の裏面で定盤２側に回り込み定盤２に付着して洗浄の必要を生じるなどの煩雑さが生じないので、好ましい。逆に定盤２があまり小さいと、被塗布体である薄板３を密着させる能力が低下するのと、定盤２からはみ出した部分の薄板３は規制するものがないため平面性が低下する恐れがある理由から好ましくない。
【００１６】
定盤２の表面は高度の平面性が保たれているために、ここに密着した薄板３は、薄板３自身の厚みムラや多少のたわみがあっても、定盤２により矯正され、薄板３の下面、すなわち、定盤２に接している面が、定盤２の持つ平面性を持つようになる。また、その上に載置する第２の基板が表面平坦度の低いものであっても、薄板３の下面は同様に定盤２の持つ平面性を持つことができる。
【００１７】
その状態で、第１の基板３の表面に、液状の接着剤４を滴下し（図１ｂ）、その上に、機能性材料層２０と第２の基板５との積層板５ａを機能性材料層２０が第１の基板３側として載置する。なお、液状接着剤４をデイスペンサーなどを使用して滴下する際、貼り合わせに十分かつ過剰でない量になるよう、吐出条件を設定しておき、気泡が混入しないよう注意して行う。
【００１８】
図１ｂに示すように、滴下した接着剤４は当初は山なりの状態にあり、積層板５ａはその影響を受けて傾斜した状態になるのが普通である。そこで、この状態でしばらく放置し、積層板５ａの重量により接着剤４が延伸して、図１ｃに示すように、接着剤４が第１の基板３と積層板５ａの間にその周辺部近傍にまで行き渡らせる。それにより、接着剤４は第１の基板３と積層板５ａとの間に均一な厚さで広がり、かつ、第１の基板３と積層板５ａ（第２の基板５）との平行度も確保される。放置の間に、延伸の補完的手段として、接着剤の種類に応じて、適宜の振動発生手段により接着剤４に振動を与えてもよく、接着剤４を加熱してその粘性を下げるような処理を行ってもよい。さらに、前記スピンナー１を１００〜５００ｒｐｍ程度の低速で回転させ、それにより、第１の基板３と積層板５ａの間で遠心力の作用によって接着剤４を延伸させるようにしてもよい。上記の処理を複数同時に行ってもよい。
【００１９】
上記のようにして、接着剤４が第１の基板３と積層板５ａの間にその周辺部近傍にまで広がった段階（図１ｃの状態）で、スピンナー１を高速回転（１０００〜５０００ｒｐｍ程度）させると、接着剤４の第１の基板３と積層板５ａとの間の厚みが均一に減少していき、余剰の接着剤４は周囲よりはみ出して、遠心力により振り切られる（図１ｄ）。なお、このとき、接着剤の粘度、経過時間に対する回転数（ｒｐｍ）および回転時間を調整することにより、接着剤４の厚みを適宜制御することができる。以上の工程により、第１の基板３と第２の基板５（積層板５ａ）が接着剤４により積層される。
【００２０】
高速回転終了後、接着剤が熱硬化性のものであれば、ヒーターまたは温風等で加熱し、接着剤が電離放射線硬化性のものであれば、電離放射線放射線を照射して、接着剤を硬化させる（図１ｅ）。この後、第２の基板５（積層板５ａ）と薄板３が一体になった複合基板Ｂをエアブロウまたはプラスチック製のへラのようなセパレーター１０を用いて定盤２から剥離する（図１ｆ）。そして、剥離後の複合基板Ｂをオーブンなどに入れて、加熱処理（例えば、１２０℃、１時間）を加え、接着剤を完全硬化させる。
【００２１】
加熱終了後、複合基板Ｂにおける第２の基板５の側からの室温より幾分低い程度の温度の空気あるいは不活性ガスＧをノズル２０から吹き付ける（図１ｇ）。それにより、第２の基板５側に人為的な冷却が施されることとなり、第２の基板５の側からの放熱量は薄板３側からの放熱量よりも大きくなる。その結果、第２の基板５の収縮量が薄板３の収縮量に一致することとなり、薄板表面の平坦度の低下が抑制される。さらに、第２の基板側に人為的な冷却が施されることにより、複合基板Ｂ全体の常温までの温度低下も自然冷却の場合と比較して早くなり、より短い時間で、所要の複合基板を製造することができる。なお、第２の基板５への空気あるいは不活性ガスの吹き付けは、第２の基板５に垂直な方向から吹き付けてもよく、基板の端面側から吹き付けるようにしてもよい。
【００２２】
【実施例】
［実施例１］
薄板３に相当する薄板ガラス（ＡＦ４５：ショット社製、屈折率１．５２、熱膨張係数４５×１０−７／℃、厚さ５０μｍ、１４０ｍｍ角）を定盤（ＡＬ硝子：旭硝子社製、熱膨張係数３７×１０−７／℃、厚さ６．３５ｍｍ、１４０ｍｍ角、平坦性５μｍ以下）２に貼り付け、薄板３側を上にして定盤２をスピンナー１上に固定した。定盤２、薄板３の双方共、洗浄済のものを使用し、貼り付け時に、異物等の混入を防ぐためクリーンルーム内の清浄度の高いクリーンベンチ内で行った。
【００２３】
次に、薄板３の中央部に電離放射線硬化性接着剤（長瀬チバ社製：液状屈折率１．５３１（２０℃）、粘性１０００ｃｐｓ）４を３ｇ滴下した。滴下後、その上に機能性を有する第２の基板（１７３７硝子：屈折率１．５２、コー二ング社製、厚さ１．１ｍｍ、１５０ｍｍ角、）５を積載した。第２の基板５を積載後は、回転チャック１を低速（１００〜５００ｒｐｍ）で回転させ、薄板３と第２の基板５の間で接着剤４が複合基板の４辺の周辺部近傍までに行き渡るようにした。
【００２４】
続いて、回転チャック１を高速回転（１０００〜５０００ｒｐｍ）させると接着剤は完全に複合基板全体に均一に行き渡り、それに伴って接着剤の厚みが減少し、複合基板からはみ出た接着剤は複合基板を汚すことなく周辺に振り切れた。高速回転終了後、電離放射線を照射して接着剤４を硬化させ、接着剤４の硬化後、定盤２から複合基板をエアブロウを用いて剥離した。剥離後の複合基板における薄板３の表面の平坦度と、薄板３と第２基板と間の平行度を、同じ条件で製造した２４個の試料について測定し、平均値を求めた。
【００２５】
同じ２４個の試料をオーブンに入れて加熱処理（１６０℃、１時間）を行い、接着剤４を完全硬化させた。加熱終了後、薄板３とは反対側の第２の基板５の中央部分に空気ブローを行い強制冷却を行った。強制冷却は、エアガンから１８℃、圧力０．５ｋｇｆ／ｃｍ２の冷却風を第２の基板５から４０ｍｍ〜５０ｍｍの距離を隔てて、第２の基板５の表面が室温となるまで吹き付けた。その温度履歴を図６に示す。室温まで冷却した後の複合基板における薄板３の表面の平坦度と、薄板３と第２基板と間の平行度を、加熱前と同様にして測定し、平均値を求めた。
【００２６】
なお、前記平坦度と平行度の測定には、フィゾー干渉計（フジノン社製：Ｆｕｊｉ  Ｆｉｘ０５）を使用した。平坦度の測定は、平坦姓を有し光吸収性の高い黒板ガラス（日本ショット社製：アテマール１３研磨品）の上にインデックスマッチング液（キシレンなど）を数ｃｃ滴下し、その上に測定すべき複合基板を薄板側を上にして載せる。複合基板と黒板ガラス間のインデックスマッチング液が複合基板の全体に行き渡ったところで、薄板表面と装置内部のリファレンス面との干渉による干渉縞の本数をモニタ上でカウントし平坦度を算出した。
【００２７】
平行度の測定は、複合基板の底面の反射光の情報が得られるように平坦性を有する白紙の上に複合基板を置き、薄板表面反射光と複合基板底面反射光との干渉による干渉縞の本数をカウントし、平行度を算出した。測定位置は、複合基板内の８箇所の設定領域（２５Ｈ×３５Ｗ［ｍｍ］）の干渉縞本数を測定した。また、干渉縞のカウントは、一旦、画像を静止画像としてビデオプリンタに取り込みカウントした。
【００２８】
［実施例２］
実施例１と同様にして４個の複合基板を製造し、加熱前と冷却後での平坦度を測定した。但し、薄板３とは反対側の第２の基板５への空気ブローを、中央部ではなく、偶部近傍に行った。
【００２９】
［実施例３］
実施例１と同様にして４個の複合基板を製造し、加熱前と冷却後での平坦度を測定した。但し、第２の基板５への空気ブローを端面側から行った。
【００３０】
［比較例］
実施例１と同様にして複合基板を調製し、定盤２からエアブロウを用いて剥離した。剥離後の複合基板における薄板３の表面の平坦度と、薄板３と第２基板と間の平行度を、同じ条件で製造した１６個の試料について測定し、平均値を求めた。同じ１６個の試料をオーブンに入れて、加熱処理（１６０℃、１時間）を行い、接着剤４を完全硬化させた。加熱終了後、室温中に放置して室温となるまで自然冷却させた。その温度履歴を図６に示す。室温まで自然冷却した後の複合基板における薄板３の表面の平坦度と、薄板３と第２基板と間の平行度を、加熱前と同様にして測定し、平均値を求めた。
【００３１】
［比較］
実施例１と比較例とにおける平坦度と平行度の測定結果とその増減を表１に示す。また、実施例２及び３とにおける平坦度の測定結果とその増減を表２に示す。表１及び表２に示すように、実施例（急冷却を行った場合）における平坦度の加熱前と冷却後との間での増減は、比較例（自然冷却を行った場合）のものと比較して明らかに改善されており、実施例のものにおいては、加熱による平坦度の低下は生じていないことがわかる。一方、平行度については、その増減に実施例１と比較例との間に大きな差違はなく、急冷却が複合基板に負の影響を生じさせないこともわかる。これらのことは、本発明の有効性は明らかに示している。
【００３２】
【表１】
0004848590.tif 000002
【００３３】
【表２】
0004848590.tif 000003
【００３４】
【発明の効果】
本発明によれば、例えば、種々の機能が表面に付与された基板（第２の基板）に接着剤を介して薄膜被覆材（第１の基板）を貼り合わせて複合基板を製造する場合に、使用した接着剤を硬化させる目的で複合基板全体を加熱した場合に発生しがちな薄膜被覆材（第１の基板）側の表面平坦姓の低下を確実に抑制することができ、品質の高い複合基板を製造することができる。
【図面の簡単な説明】
【図１】本発明の製造方法の製造過程を説明するための図。
【符号の説明】
１…スピンナー、２…定盤、３…第１の基板（薄板）、４…接着剤、５…第２の基板、１０…セパレーター、２０…機能性材料、３０…ノズル、Ｇ…冷却用気体
【図１】
0004848590.tif 000004